(57)【要約】【課題】薄い鉄心片を能率良く製造することができ、しかも、切断時の鉄心片の変形を抑えて寸法精度を高める。【解決手段】鉄心片の素材となる素材鋼板を所定速度で送り出す送り出し装置と、素材鋼板から鉄心片を切抜く切抜装置とを設ける。切抜装置を、カッターローラと受けローラとを組合せて構成する。カッターローラのベース部３０の外面部に、鉄心片を押切るための凸状切刃４０を設ける。凸状切刃４０の先端の刃先部を、稜線の両側に傾斜面４０ａ，４０ｂを有した山形形状に構成する。それら傾斜面のうち、切抜かれる鉄心片側を向く内側傾斜面４０ａの傾斜角度θを、５°以下の範囲内とし、素材鋼板の残材側を向く外側傾斜面４０ｂの傾斜角度をそれよりも緩やかとする。【選択図】図１
2007306691.tif 000002
【特許請求の範囲】
【請求項１】
積層して回転電機の固定子積層鉄心あるいは回転子積層鉄心を組立てる部品である鉄心片を製造するための装置であって、
前記鉄心片の素材たる帯状磁性鋼板のコイルをアンコイルして素材鋼板を所定速度で送り出す送り出し装置と、
円柱形状のベース部とその外周表面に突出し製造すべき前記鉄心片の形状に合せた凸状切刃とを備えたカッターローラと、円柱形状で平滑な外周表面を有する受けローラとを互いに周面を突合せた状態で対向配置し、それら両ローラを互いに反対方向に回転させて該両ローラ間に前記送り出された素材鋼板を挟んで引込みつつ、前記素材鋼板を前記カッターローラの凸状切刃で押切って鉄心片を切抜く切抜装置とを備え、
前記凸状切刃は、その刃先部が、稜線の両側に傾斜面を有する山形形状に形成されると共に、
前記傾斜面のうち前記鉄心片側となる内側傾斜面の傾斜角度θが、５°以下とされていることを特徴とする回転電機用鉄心片の製造装置。
【請求項２】
積層して回転電機の固定子積層鉄心あるいは回転子積層鉄心を組立てる部品である鉄心片を製造するための装置であって、
前記鉄心片の素材たる帯状磁性鋼板のコイルをアンコイルして素材鋼板を所定速度で送り出す送り出し装置と、
円柱形状のベース部とその外周表面に突出し製造すべき前記鉄心片の形状に合せた凸状切刃とを備えたカッターローラと、円柱形状で平滑な外周表面を有する受けローラとを互いに周面を突合せた状態で対向配置し、それら両ローラを互いに反対方向に回転させて該両ローラ間に前記送り出された素材鋼板を挟んで引込みつつ、前記素材鋼板を前記カッターローラの凸状切刃で押切って鉄心片を切抜く切抜装置とを備え、
前記凸状切刃は、その刃先部が、稜線の両側に傾斜面を有する山形形状に形成され、且つ、それら傾斜面のうち前記鉄心片側となる内側傾斜面の傾斜角度θが、前記素材鋼板の残材側となる外側傾斜面の傾斜角度φ以下とされていると共に、
前記内側傾斜面構成部分の厚み寸法Ｗが、前記素材鋼板の厚み寸法の２倍以下とされていることを特徴とする回転電機用鉄心片の製造装置。
【請求項３】
前記凸状切刃には、その刃先部の内側傾斜面の底縁部からベース部側に延びる逃げ面が形成されていると共に、該逃げ面とベース部との間に段差部が形成されており、前記逃げ面は、傾斜角度が、５°以下であり、且つ、深さ寸法ｈが、前記素材鋼板の厚み寸法の１倍以上、２倍以下とされていることを特徴とする請求項１又は２記載の回転電機用鉄心片の製造装置。
【請求項４】
前記凸状切刃には、前記逃げ面と段差部との境界部は円弧面状とされ、その円弧面の曲率半径Ｒは前記素材鋼板の厚み寸法以上とされていることを特徴とする請求項３記載の回転電機用鉄心片の製造装置。
【請求項５】
前記凸状切刃は、超硬合金製であり、その外面が研削砥石による研削面仕上げとされていることを特徴とする請求項１ないし４のいずれかに記載の回転電機用鉄心片の製造装置。
【請求項６】
前記凸状切刃は、台座部の先端に超硬合金製のブロックを取付けて構成され、そのブロックの稜部によって刃先部が形成されていることを特徴とする請求項１ないし４のいずれかに記載の回転電機用鉄心片の製造装置。
【請求項７】
前記凸状切刃は、台座部の先端に直方体或いは稜面体形状をなす超硬合金製のブロックを取付けて構成され、そのブロックの角部によって刃先部が形成されていることを特徴とする請求項１ないし４のいずれかに記載の回転電機用鉄心片の製造装置。
【発明の詳細な説明】
【技術分野】
【０００１】
本発明は、積層して回転電機の固定子積層鉄心や回転子積層鉄心を組立てる部品である磁性鋼板製の鉄心片を製造するための回転電機用鉄心片の製造装置に関する。
【背景技術】
【０００２】
回転電機の固定子には、例えば図１１の（ａ）に示すような、環状ヨーク部２から中心に向け突出した複数の磁極歯３を有する固定子用鉄心片１を、図１１の（ｂ）に示すように複数枚積層し、積層方向にかしめて組立てた固定子積層鉄心４が用いられる。また、図１１の（ａ）に示した固定子用鉄心片１を磁極数分に分割展開した図１２の（ａ）に示すような展開鉄心片５を製作し、それを積層後に筒状に塑性変形させ両端を溶接接合して図１２の（ｂ）に示すように組立てた固定子積層鉄心６も用いられる。
【０００３】
ところで、例えばＨＥＶ用モータや分散型ガスタービン用高速発電機等においては、回転電機の小型化を進めるために、回転数を上げることが必要となってくる。回転電機の回転数を上げると、鉄心内で発生する鉄損、とりわけ渦電流損が増大し、モータの効率を低下させることになり、また、発熱防止の観点からも、鉄損の低減が必要である。鉄損を低減させるには、鉄心の材料である磁性鋼板を薄くすることが最も有効である。
【０００４】
従来、この固定子積層鉄心、回転子積層鉄心を組立てる部品である薄い鉄心片（例えば厚み寸法が０．１〜０．５ｍｍ）は、図１３に示すように、帯状磁性鋼板のコイル１１をアンコイルしてロールフィーダ１２にて送り出し、プレス装置１３を用いて型抜きする方法で製造されていた。しかし、図１３に示した従来の鉄心片の製造装置では、プレス装置１３を使用した型抜き作業であるため素材供給をタクト送りにせざるを得ない。そのため、材料送り速度の限界から、生産能率が低くなる問題があった。
【０００５】
また、磁性鋼板の板厚が薄くなると型抜きの際に生ずるバリ（返り）が板厚に対して相対的に大きくなり、ひいては積層した場合に鉄心片端面の短絡による鉄損増加、積み精度低下などを招来して製品性能が低下するという問題もあった。さらに、プレス荷重が大きくなることに伴うプレス装置１３の大型化により、設備コストのアップや、設置面積の大型化による製造ラインの固定費アップを招いていた。
【０００６】
そこで、近年では、ロータリーダイカッターと称される、外周面に刃型が設けられた円柱状（ローラ状）のダイと、円柱状（ローラ状）のアンビルとの間で、加工物を挟んで切断する切断装置が供されてきている（例えば特許文献１参照）。このロータリーダイカッターによれば、加工物を連続的に送りながら、切断（切抜き）することができる。従って、この特許文献１に記載されたロータリーダイカッターを、上記した回転電機用の鉄心片１，５の製造に適用するようにすれば、生産効率を高めることができる。
【特許文献１】特許第３１４７６７１号公報
【発明の開示】
【発明が解決しようとする課題】
【０００７】
ところで、上記した特許文献１のロータリーダイカッターにあっては、ダイの外周面に設けられる刃型の刃先部形状は、両側に比較的緩やかな傾斜面を有する山形をなすと共に、その先端に刃先フラットを有した形状とされている。このような刃先部形状とすることにより、切断時において圧力を受ける面積を大きくすることができ、切刃面圧を低くして、刃型の寿命を長くすることができる。
【０００８】
しかしながら、そのような刃型の刃先部形状を、磁性鋼板（素材鋼板）から鉄心片を切抜く場合に適用すると、次のような不具合が生ずる。即ち、刃型の刃先部の傾斜の傾きが緩やかであると、切断時に刃先部が素材鋼板を面方向に押込むようになり、鉄心片５の切断縁部にその押込み量に応じた曲げ変形が生じ、鉄心片５にたわみ５ａが生ずるようになる（図４（ｂ）参照）。その変形が素材鋼板の弾性限度を越えて塑性領域に達すると、たわみ５ａが元に戻らず、鉄心片５の寸法精度を悪化させることになる。
【０００９】
本発明は上記事情に鑑みてなされたもので、その目的は、薄い鉄心片を能率良く製造することができ、しかも、切断時の鉄心片の変形を抑えて寸法精度を高めることができる回転電機用鉄心片の製造装置を提供するにある。
【課題を解決するための手段】
【００１０】
上記目的を達成するために、本発明の第１の回転電機用鉄心片の製造装置は、積層して回転電機の固定子積層鉄心あるいは回転子積層鉄心を組立てる部品である鉄心片を製造するための装置であって、前記鉄心片の素材たる帯状磁性鋼板のコイルをアンコイルして素材鋼板を所定速度で送り出す送り出し装置と、円柱形状のベース部とその外周表面に突出し製造すべき前記鉄心片の形状に合せた凸状切刃とを備えたカッターローラと、円柱形状で平滑な外周表面を有する受けローラとを互いに周面を突合せた状態で対向配置し、それら両ローラを互いに反対方向に回転させて該両ローラ間に前記送り出された素材鋼板を挟んで引込みつつ、前記素材鋼板を前記カッターローラの凸状切刃で押切って鉄心片を切抜く切抜装置とを備え、前記凸状切刃は、その刃先部が、稜線の両側に傾斜面を有する山形形状に形成されると共に、前記傾斜面のうち前記鉄心片側となる内側傾斜面の傾斜角度θが、５°以下とされているところに特徴を有する（請求項１の発明）。
【００１１】
本発明によれば、素材鋼板を連続送りしながら、回転する凸状切刃により鉄心片を高速連続切抜きすることができるため、生産性が非常に高くなる効果を奏する。また、鉄心片を押切って切抜くのでバリ（返り）の少ない鉄心片を製造することができる。従って、その鉄心片を積層して固定子積層鉄心あるいは回転子積層鉄心とした場合、鉄心片の体積占有率は高くなり、積層鉄心としての鉄損も少なくなる効果を奏する。大形のプレス装置も必要ないので、設備コスト、設置面積の低減等を図ることができる。
【００１２】
ここで、上記凸状切刃においては、その刃先部を、稜線の両側に傾斜面を有する山形形状とすることにより、刃先部の寿命を向上させることができるのであるが、傾斜面の角度が比較的大きいもの（緩やか）であると、上記した切断時の鉄心片の変形の問題が生ずる。本発明者らは、鉄心片の素材である厚み寸法が０．１〜０．５ｍｍの磁性鋼板を切断する場合の、凸状切刃の刃先部の傾斜面の角度について、様々な実験を行った。その結果、傾斜面のうち鉄心片側となる内側傾斜面の傾斜角度θを、０°以上、５°以下と鋭角的にすることにより、素材鋼板の切抜き部分の内側に対する面方向の押込み量が少なく、切り抜かれる鉄心片の変形が弾性限度内に止まり、切断後の鉄心片のたわみ変形を防止できることを確認したのである。
【００１３】
また、同じ目的を達成するために、本発明の第２の回転電機用鉄心片の製造装置は、上記第１の回転電機用鉄心片の製造装置における、凸状切刃の刃先部の傾斜面のうち鉄心片側となる内側傾斜面の傾斜角度θを、５°以下とすることに代えて、次の構成を採用している。即ち、前記凸状切刃は、その刃先部が、稜線の両側に傾斜面を有する山形形状に形成され、且つ、それら傾斜面のうち鉄心片側となる内側傾斜面の傾斜角度θが、素材鋼板の残材側となる外側傾斜面の傾斜角度φ以下とされていると共に、前記内側傾斜面構成部分の厚み寸法Ｗが、前記素材鋼板の厚み寸法の２倍以下とされているところに特徴を有する（請求項２の発明）。
【００１４】
このとき、刃先部を山形形状とした場合、鉄心片側となる内側傾斜面の傾斜角度θを、残材側となる外側傾斜面の傾斜角度φよりも大きくすることは避けなければならない。なぜならば、内側傾斜面の傾斜角度θが外側傾斜面の傾斜角度φよりも大きくなると、鉄心片側への局所的な刃先荷重が残材側よりも早く加わり、且つ大きくなるから、切抜かれた鉄心片の変形がひどくなり、破断面がいびつになる虞がある。従って、鉄心片の変形防止のためには、少なくとも、内側傾斜面の傾斜角度θを、外側傾斜面の傾斜角度φを越えないようにする必要がある。
【００１５】
そして、本発明者らの研究によれば、内側傾斜面構成部分の厚み寸法Ｗを、素材鋼板の厚み寸法の２倍以下とすることにより、仮に内側傾斜面の傾斜角度θが外側傾斜面の傾斜角度φとほぼ同等であっても、凸状切刃の内側傾斜面側の刃の厚み自体が薄くなり、内側傾斜面により素材鋼板に対して面方向に押付ける範囲が小さくなる。この結果、鉄心片の変形を弾性変形内に止め、塑性変形を防止することができる。これに対し、厚み寸法Ｗが、素材鋼板の厚み寸法の２倍を越えてしまうと、鉄心片の変形が塑性領域に入ってしまい、鉄心片のたわみ変形が発生し元に戻らなくなる。
【００１６】
上記した本発明の各回転電機用鉄心片の製造装置においては、更に、凸状切刃に、刃先部の内側傾斜面の底縁部からベース部側に延びる逃げ面を形成すると共に、該逃げ面とベース部との間に段差部を形成することができ、前記逃げ面の傾斜角度を、５°以下とし、且つ、逃げ面の深さ寸法ｈを、素材鋼板の厚み寸法の１倍以上、２倍以下とすることができる（請求項３の発明）。
【００１７】
これによれば、鉄心片側の内側傾斜面の長さが小さくても、逃げ面によって、素材鋼板の切断が可能になる。そして、切断時に素材鋼板（鉄心片）が段差部に接触することにより、凸状切刃の根元部分にそれ以上深く押込まれないようにすることができ、ひいては、素材鋼板の切断時に、凸状切刃が、受けローラに対して余分に食い込んでダメージを与えることを防止することができる。この場合、逃げ面の深さ（高さ）寸法は、素材鋼板の厚み寸法の２倍以下とすることが望ましく、適度なクリアランスを得ることができる。逃げ面の深さが大きすぎる（素材鋼板の厚み寸法の２倍を越える）と、上記した作用が得られなくなる。一方、逃げ面の深さ（高さ）寸法が小さすぎる（素材鋼板の厚み寸法に満たない）と、切断時に素材鋼板の裏面側まで刃先が届かなくなる虞があって切抜きの確実性に劣るものとなる。
【００１８】
尚、段差部を設けないで、カッターローラのベース部の面から直接逃げ面が立上るように凸状切刃を形成することも考えられるが、凸状切刃は、使用に伴い刃先部が磨耗するといった事情から、凸状切刃全体の高さを余分に取った上で、段差部を設けることによって、刃先部を再研磨して使用することが可能となり、経済的となる。また、段差部の幅寸法は、鉄心片の変形防止の観点からは、広ければ広いほど良いが、素材鋼板の厚み寸法の３倍程度あれば十分であることが確認されている。
【００１９】
また、このように凸状切刃に逃げ面と段差部とを設ける場合、逃げ面と段差部との境界部分に対し、刃先荷重による圧縮応力、材料（素材鋼板）を排出する接線応力、材料から受ける応力、凸状切刃の位置のアンバランスに起因する曲げモーメントなどの応力が作用する。そこで、それらの境界部を円弧面状とし、その円弧面の曲率半径Ｒを、前記素材鋼板の厚み寸法以上とすることができる（請求項４の発明）。これによれば、逃げ面と段差部との境界部分に対する応力集中を緩和することができ、凸状切刃の寿命を向上させることができる。また、切断された素材鋼板が円弧面に沿って弾性変形することにより、素材鋼板が凸状切刃から容易に引き離され、素材鋼板が凸状切刃に接触し続けることを防止することができる。
【００２０】
本発明においては、カッターローラの凸状切刃を、超硬合金製とすると共に、その外面を研削砥石による研削面仕上げとすることができる（請求項５の発明）。これによれば、凸状切刃を高硬度として、切断性能が高く、且つ大きな荷重に耐え得て寿命の長いものとすることができる。また、焼結体からなり細かい形状を得ることが困難な超硬合金であっても、研削面仕上げとすることにより、上記した細かな刃先形状を得ることが可能となる。再研磨を含めた刃先加工を、低コストで容易に行うことができる。
【００２１】
あるいは、前記凸状切刃を、台座部の先端に超硬合金製のブロックを取付けて構成し、そのブロックの稜部によって刃先部が形成されるように構成することもできる（請求項６の発明）。又は、凸状切刃を、台座部の先端に直方体或いは稜面体形状をなす超硬合金製のブロックを取付けて構成し、そのブロックの角部によって刃先部が形成されるように構成することもできる（請求項７の発明）。
【００２２】
これらによれば、超硬合金製のブロックから刃先部を構成することにより、高硬度な切断性能の高い刃先部を得ることができる。このとき、超硬合金は、焼結体であるため予め複雑形状に加工することが困難な事情があるが、ブロック（直方体或いは稜面体形状）を構成するものであるから、製造が容易で高い寸法精度が得られる。台座部については、比較的軟らかい材料から構成することができるので、加工が容易となる。刃先部を構成するブロックが磨耗した場合には、刃先部を台座部から取外して容易に再研磨したり、ブロック全体を容易に交換したりすることができる。
【００２３】
上記ブロックの角部を刃先部とした凸状切刃は、例えばかしめ用の穴の形成に用いたり、位置決め用のガイドピンとして利用したりすることができる。尚、上記台座部の材質としては、比較的硬い工具鋼、それよりも軟らかいステンレスや炭素鋼等、様々なものを採用することができる。また、台座部とブロックとの接合は、ろう付け、接着、スポット溶接、かしめなどの方法を採用することができる。
【発明の効果】
【００２４】
本発明の回転電機用鉄心片の製造装置によれば、積層して回転電機の固定子積層鉄心あるいは回転子積層鉄心とした場合に、その製品性能を低下させることのない鉄心片、とりわけ薄い鉄心片を能率良く製造することができ、しかも、切断時の鉄心片の変形を抑えて寸法精度を高めることができるという優れた効果を得ることができる。
【発明を実施するための最良の形態】
【００２５】
以下、本発明を具体化したいくつかの実施例について、図１ないし図１２を参照しながら説明する。尚、以下の実施例においても、本発明を、図１１及び図１２に示したような、固定子用の鉄心片１又は展開鉄心片５を製造する場合に適用したものである。従って、それらについては、新たな図示及び詳しい説明を省略し、符号も共通して使用するものとする。
【００２６】
（１）第１の実施例
まず、図１ないし図４を参照しながら、本発明の第１の実施例について述べる。図２は、本実施例に係る鉄心片の製造装置（製造ライン）の構成を概略的に示している。回転電機の固定子に使用する積層鉄心あるいは回転子に使用する積層鉄心を組立てる部品である鉄心片（例えば展開鉄心片５）は、電磁鋼板などの磁性鋼板で製作される。素材である磁性鋼板としては、厚み寸法ｔ（図３参照）が、例えば０．１〜０．５ｍｍの薄板帯状の鋼板（以下、素材鋼板２２という）をコイル状に巻いたコイル材２０が使用される。
【００２７】
前記コイル材２０は、アンコイラー装置２１に水平軸を中心に回転可能にセットされる。このコイル材２０から素材鋼板２２の一端が引出されてレベラフィーダ２３に引入れられる。レベラフィーダ２３はアンコイルした素材鋼板２２の巻き癖を矯正し一定速度で矢印Ｆ方向に送り出すようになっている。これらアンコイラー装置２１及びレベラフィーダ２３から送り出し装置が構成される。本実施例の製造方法では、鉄心片５を従来のようなダイとパンチを使用した型抜きではなく、回転ロールの外周表面に形成した凸状切刃を使用した連続切抜きにより製造する。このため、素材鋼板２２はタクト送りでなく一定速度で連続的に送り出される。
【００２８】
レベラフィーダ２３から送り出された素材鋼板２２は、次に鉄心片切抜装置２５に送り込まれる。鉄心片切抜装置２５は、製造する固定子積層鉄心６（あるいは回転子積層鉄心）に応じた所望形状の鉄心片５を、素材鋼板２２から切抜く装置である。図３にも示すように、その主要部はカッターローラ２６と受けローラ２７とを組合せて構成される。また、鉄心片切抜装置２５の下流には、鉄心片５が打抜かれた後の素材鋼板２２（残材）を回収するための巻取ローラ２８が設けられている。
【００２９】
図３に示すように、前記カッターローラ２６は、外観ほぼ円柱状に形成されたロールであり、ロール両端部には幅狭の大径部２９が形成され、その両端大径部２９間には小径なベース部３０が形成されている。尚、ベース部３０の幅寸法は、素材鋼板２２の幅寸法よりやや大きく構成されている。他方の受けローラ２７は平滑な外周表面をもつ円柱状ロールである。カッターローラ２６と受けローラ２７とは、それぞれの軸線Ｘ1、Ｘ2を互いに平行として回転可能に設けられている。このとき、カッターローラ２６の大径部２９を受けローラ２７の外周表面に突合せた状態で、カッターローラ２６を上側にして対向配置されている。
【００３０】
両ローラ２６、２７の軸方向両端面には、回転軸３２、３３が突設して設けられている。その片側（図３で右側）の回転軸３２ａ、３３ａには、互いに噛合する歯車３５、３６が取付けられている。また、カッターローラ２６の反対側回転軸３２ｂには駆動モータ３９が取付けられている。この駆動モータ３９によりカッターローラ２６が回転駆動され、これに伴い、歯車３５、３６により受けローラ２７がカッターローラ２６とは反対方向に同期回転駆動され、両ローラ２６、２７は周速をほぼ同一にして回転する。尚、受けローラ２７はフリー状態であっても、両ローラ２６、２７間の圧力によりほぼ同期して回転する。フリー状態であれば、後述する凸状切刃４０と受けローラ２７面の当接する部位が少しずつずれることにより、受けローラ２７面の寿命を延ばす効果がある。
【００３１】
カッターローラ２６のベース部３０の外面中央部分には、素材鋼板２２から鉄心片５を打ち抜くための先端部断面が三角形状の凸状切刃４０が形成されている。この凸状切刃４０は先端が大径部２９より数μｍ程度突出する高さで、平面展開した形状が両ローラ２６、２７間に送り込まれた素材鋼板２２から切抜く鉄心片５の形状と同一となるように形成されている。この凸状切刃４０の形状の詳細については、後述する。
【００３２】
両ローラ２６、２７間に素材鋼板２２が送り込まれ両ローラ２６、２７が駆動モータ３９により回転駆動され、受けローラ２７上を移動する素材鋼板２２上にカッターローラ２６の凸状切刃４０が回転押圧される。そして、凸状切刃４０と受けローラ２７の周面との間で素材鋼板２２が押切られ、凸状切刃４０を平面展開した形状と同一形状の鉄心片５が切抜かれて落下する。
【００３３】
切抜かれた鉄心片５の落下を容易にするためカッターローラ２６は上側に、受けローラ２７はその下側に配置されている。落下した鉄心片５は、受けローラ２７の下に配置された集積箱４４（図２参照）に集積される。鉄心片５が打ち抜かれた素材鋼板２２の残材は、巻取ローラ２８により巻取られて回収される。
【００３４】
さて、本実施例では、前記凸状切刃４０は、次のような形状を備えている。即ち、図１は、カッターローラ２６の外周部（ベース部３０）の要部を、凸状切刃４０の一部を破断して示している。この凸状切刃４０の先端の刃先部は、稜線の両側に傾斜面４０ａ，４０ｂを有した山形形状に構成されている。そして、それら傾斜面のうち、切抜かれる鉄心片５側を向く内側傾斜面４０ａの傾斜角度θが、０°以上５°以下の範囲内、例えば５°とされている。また、傾斜面のうち、素材鋼板２２の残材側を向く外側傾斜面４０ｂの傾斜角度は、それよりも緩やか（例えば３０°〜６０°）に構成されている。
【００３５】
ここで、従来例で述べたように、仮に、刃先部の両側の傾斜面の傾きが共に緩やかであると、切断時に刃先部が素材鋼板２２を面方向に押込むようになり、鉄心片５の切断縁部にその押込み量に応じた曲げ変形が生じ、図４（ｂ）に示すように、素材鋼板２２の弾性限度を越えた変形により、鉄心片５に元に戻らないたわみ５ａが生ずる虞がある。
【００３６】
これに対し、本発明者らの実験によれば、本実施例の凸状切刃４０の刃先部の構成では、厚み寸法ｔが０．１〜０．５ｍｍの素材鋼板２２を切り抜くに際し、内側傾斜面４０ａの傾斜角度θを、０°以上、５°以下と鋭角的にしたことにより、素材鋼板２２の切抜き部分の内側に対する面方向の押込み量が少なく、切り抜かれる鉄心片５の変形が弾性限度内に止まり、切断後の鉄心片５のたわみ変形を防止できることが確認されたのである。ちなみに、本実施例の凸状切刃４０においては、図４（ａ）に示すように、素材鋼板２２から切り抜かれた鉄心片５に、切断後の変形は見られず、寸法精度の高い切抜き作業を行うことができたのである。
【００３７】
また、凸状切刃４０の刃先部の外側傾斜面４０ｂは、傾斜角度が比較的緩やかに構成されているので、切断時に刃先部に作用する圧力を比較的広い面積で受けることができ、刃先部の寿命を向上させることができる。しかも、外側傾斜面４０ｂの方が傾斜角度が十分に緩やかなので、素材鋼板２２に対し、切込みから外側、つまり鉄心片５から残材を離す方向に押す力を得ることができ、鉄心片５と残材との切離しがより良好に行われるようになる作用も期待できる。
【００３８】
このような本実施例の製造装置によれば、カッターローラ２６の凸状切刃４０を平面展開した形状と同一形状の鉄心片５を素材鋼板２２から切抜くことができる。従って、凸状切刃４０の平面展開形状を図１１の（ａ）又は図１２の（ａ）に示した形状に形成しておけば、それぞれ図１１の（ｂ）又は図１２の（ｂ）に示した形状の固定子積層鉄心４、６を組立てる鉄心片１、５を製作することができる。
【００３９】
このような凸状切刃４０と受けローラ２７の周面との間で素材鋼板２２を押切る本実施例の製造法で製作した鉄心片５は、従来のダイとパンチを使用した型抜きにより製造した鉄心片に比べてバリ（返り）が非常に少なくなる特徴がある。これは鉄心片５の切抜きがダイとパンチという２つの刃による切断ではなく、凸状切刃４０と受けローラ２７との間で素材鋼板２２を凸状切刃４０の形状に押切って切抜く方法であるため、押切りの際に受けローラ２７がバリの発生を防止しているためと考えられる。従って、本製造方法で製作した鉄心片５を積層鉄心６を組立てる部品として使用すれば、バリが少ないため鉄心片端面の短絡による鉄損が少なくなる効果を奏する。また、バリが少ないため積み精度が向上し、積層した場合の鉄心片の体積占有率も高くなる。
【００４０】
さらに、本実施例においては、従来のように素材鋼板をタクト送りしながらプレス装置１３で型抜きするのと違って、素材鋼板２２を連続送りしながら回転する凸状切刃４０により高速連続切抜きすることができ、生産性が非常に高くなる効果を奏する。さらに切抜きは線接触で行なわれるため凸状切刃４０に加える圧力が少なくて済む。従って、従来のような大きなプレス機を必要とせず、設備コスト及び設備面積が少なくて済む効果も奏する。
【００４１】
そして、本実施例では、凸状切刃４０の刃先部を、稜線の両側に傾斜面４０ａ、４０ｂを有する山形形状に形成すると共に、そののうち前記鉄心片５側となる内側傾斜面４０ａの傾斜角度θを、０°以上、５°以下と鋭角的に構成したことにより、切断時の鉄心片５の変形を抑えて寸法精度を高めることができるという優れた効果を得ることができるのである。
【００４２】
尚、回転電機は固定子積層鉄心と回転子積層鉄心の２種類の積層鉄心を必要とするため、鉄心片も２種類製作する必要がある。図示は省略するが、この２種類の鉄心片を製作するには、カッターローラのベース部に、固定子積層鉄心用の鉄心片に合せた形状の第１の凸状切刃と、回転子積層鉄心用の鉄心片に合せた形状の第２の凸状切刃の２種類の凸状切刃をそれぞれ１乃至複数個形成しておくと良い。そのようにしておけば、１個のカッターローラが１回転する間に固定子積層鉄心用の鉄心片と回転子積層鉄心用の鉄心片とを同時に切抜くことができ便利である。
【００４３】
（２）第２、第３の実施例
図５及び図６は、夫々、本発明の第２及び第３の実施例を示すものである。尚、以下に述べる各実施例（第２の実施例以降の実施例）は、上記第１の実施例の一部を変更したものであり、特に、凸状切刃の構成（形状）が上記第１の実施例と異なっている。従って、以下に述べる各実施例においては、上記第１の実施例と同一部分については、同一符号を付して新たな図示や詳しい説明を省略し、以下、異なる点についてのみ説明する。
【００４４】
図５は、本発明の第２の実施例に係る凸状切刃５１の構成を示している。この凸状切刃５１は、やはり、その刃先部が、稜線の両側に傾斜面５１ａ，５１ｂを有する山形形状に形成されている。このとき、凸状切刃５１の刃先部の傾斜面のうち鉄心片５側となる内側傾斜面５１ａの傾斜角度θは、上記第１の実施例の内側傾斜面４０ａのような鋭角的なものではなく、素材鋼板２２の残材側となる外側傾斜面５１ｂの傾斜角度φ以下、つまりθ≦φである比較的緩やかな傾斜面とされている。そして、これに加えて、凸状切刃５１の内側傾斜面５１ａ構成部分の厚み寸法Ｗが、素材鋼板２２の厚み寸法ｔの２倍以下とされている。つまり、内側傾斜面５１ａの長さが、外側傾斜面５１ｂの長さよりも十分に短く構成されている。
【００４５】
このとき、凸状切刃５１の刃先部を山形形状とした場合、内側傾斜面５１ａの傾斜角度θを、外側傾斜面５１ｂの傾斜角度φよりも大きくすることは避けなければならない。なぜならば、内側傾斜面５１ａの傾斜角度θが外側傾斜面５１ｂの傾斜角度φよりも大きくなると、鉄心片５側への局所的な刃先荷重が残材側よりも早く加わり、且つ大きくなるから、切抜かれた鉄心片５の変形がひどくなり、破断面がいびつになる虞がある。従って、鉄心片５の変形防止のためには、少なくとも、内側傾斜面５１ａの傾斜角度θを、外側傾斜面５１ｂの傾斜角度φを越えないようにする必要がある。
【００４６】
そして、本発明者らの研究によれば、内側傾斜面５１ａ構成部分の厚み寸法Ｗを、素材鋼板２２の厚み寸法ｔの２倍以下とすることにより、仮に内側傾斜面５１ａの傾斜角度θが外側傾斜面５１ｂの傾斜角度φとほぼ同等であっても、凸状切刃５１の内側傾斜面５１ａ側の刃の厚み自体が薄くなり、内側傾斜面５１ａにより素材鋼板２２に対して面方向に押付ける範囲が小さくなる。この結果、鉄心片５の変形を弾性変形内に止め、塑性変形を防止することができる。これに対し、厚み寸法Ｗが、素材鋼板２２の厚み寸法ｔの２倍を越えてしまうと、鉄心片５の変形が塑性領域に入ってしまい、鉄心片５のたわみ変形が発生し元に戻らなくなる。
【００４７】
従って、この第２の実施例における凸状切刃５１によっても、上記第１の実施例と同様に、薄い鉄心片５を能率良く製造することができ、しかも、切断時の鉄心片５の変形を抑えて寸法精度を高めることができるという優れた効果を奏するものである。
【００４８】
図６は、本発明の第３の実施例に係る凸状切刃５２の構成を示している。この凸状切刃５２においても、上記第２の実施例の凸状切刃５１と同様に、その刃先部は、稜線の両側に比較的緩やかな傾斜面５２ａ，５２ｂを有する山形形状に形成され、そのうち鉄心片５側となる内側傾斜面５２ａの傾斜角度θは、素材鋼板２２の残材側となる外側傾斜面５２ｂの傾斜角度φ以下とされている。
【００４９】
そして、本実施例の凸状切刃５２は、刃先部の内側傾斜面５２ａの底縁部からベース部３０側に延びる逃げ面５２ｃを有すると共に、該逃げ面５２ｃとベース部３０との間に段差部５２ｄを有して構成されている。このとき、前記逃げ面５２ｃの傾斜角度が、０°以上、５°以下の範囲内、例えば０°の垂直壁とされており、且つ、逃げ面５２ｃの深さ寸法ｈが、素材鋼板２２の厚み寸法ｔの１倍以上、２倍以下、この場合約２倍とされている。さらに、前記段差部５２ｄの幅寸法ｄは、例えば、素材鋼板２２の厚み寸法ｔの３倍程度とされている。
【００５０】
本実施例の凸状切刃５２によれば、鉄心片５側の内側傾斜面５２ａの長さが小さくても、逃げ面５２ｃによって、素材鋼板２２の切断を良好に行うことができる。そして、切断時に素材鋼板２２（鉄心片５）が段差部５２ｄに接触することにより、凸状切刃５２の根元部分にそれ以上深く押込まれないようにすることができ、ひいては、素材鋼板２２の切断時に、凸状切刃５２が、受けローラ２７に対して余分に食い込んでダメージを与えることを防止することができる。
【００５１】
この場合、本発明者らの研究によれば、逃げ面５２ｃの深さ（高さ）寸法ｈは、素材鋼板２２の厚み寸法ｔの２倍以下とすることが望ましく、適度なクリアランスを得ることができる。逃げ面５２ｃの深さが大きすぎる（素材鋼板２２の厚み寸法ｔの２倍を越える）と、上記した作用が得られなくなる。一方、逃げ面５２ｃの深さ寸法ｈが小さすぎる（素材鋼板２２の厚み寸法ｔに満たない）と、切断時に素材鋼板２２の裏面側まで刃先が届かなくなる虞があって切抜きの確実性に劣るものとなる。
【００５２】
尚、段差部５２ｄを設けないで、カッターローラ２６のベース部３０の面から直接逃げ面が立上るように凸状切刃を形成することも考えられるが、凸状切刃は、使用に伴い刃先部が磨耗するといった事情から、凸状切刃５２全体の高さを余分に取った上で、段差部５２ｄを設けることによって、刃先部を再研磨して使用することが可能となり、経済的となる。また、段差部５２ｄの幅寸法ｄは、鉄心片５の変形防止の観点からは、広ければ広いほど良いが、素材鋼板２２の厚み寸法ｔの３倍程度あれば十分であることが確認されている。
【００５３】
（３）第４の実施例
図７及び図８は、本発明の第４の実施例を示している。図７は、本実施例に係る凸状切刃５３の形状を示しており、この凸状切刃５３は、上記第３の実施例の凸状切刃５２と同様に、その刃先部が、稜線の両側に比較的緩やかな傾斜面５３ａ，５３ｂを有する山形形状に形成され、内側傾斜面５３ａの底縁部からベース部３０側に延びる逃げ面５３ｃを有すると共に、該逃げ面５３ｃとベース部３０との間に段差部５３ｄを有して構成されている。
【００５４】
この場合も、内側傾斜面５３ａの傾斜角度θは、外側傾斜面５３ｂの傾斜角度φ以下とされており、また、逃げ面５３ｃの傾斜角度が、０°以上、５°以下の範囲内、例えば０°の垂直壁とされており、且つ、逃げ面５３ｃの深さ寸法ｈが、素材鋼板２２の厚み寸法ｔの１倍以上、２倍以下、この場合約２倍とされている。さらに、段差部５３ｄの幅寸法ｄは、例えば、素材鋼板２２の厚み寸法ｔの３倍程度とされている。
【００５５】
そして、本実施例では、前記逃げ５３ｃと段差部５３ｄとの境界部が円弧面状（いわゆるアール状）とされており、また、その円弧面５３ｅの曲率半径Ｒは、素材鋼板２２の厚み寸法ｔ以上とされている。
【００５６】
ここで、このように凸状切刃５３に逃げ面５３ｃと段差部５３ｄとを設ける場合、逃げ面５３ｃと段差部５３ｄとの境界部分に対し、刃先荷重による圧縮応力、材料（素材鋼板２２）を排出する接線応力、材料から受ける応力、凸状切刃５３全体の位置のアンバランスに起因する曲げモーメントなどの応力が作用する。
【００５７】
これに対し、逃げ５３ｃと段差部５３ｄとの境界部を円弧面５３ｅとしたことにより、その境界部分に対する応力集中を緩和することができ、凸状切刃５３の寿命を向上させることができる。また、切断された素材鋼板２２が円弧面５３ｅに沿って弾性変形することにより、素材鋼板２２が凸状切刃５３から容易に引き離され、素材鋼板２２が凸状切刃５３に接触し続けることを防止することができる。この結果、切れ味の向上、刃先磨耗の軽減を図ることができ、さらには、鉄心片５の変形を抑え、切断面も直角面に近付けることができる。
【００５８】
図８は、上記凸状切刃５３の形状を得るための形成方法を示すものである。この場合、凸状切刃５３は、ダイアモンドに次ぐ硬度の高い材料である超硬合金製とされるのであるが、超硬合金は焼結体からなるため、最初から凸状切刃５３の細かい形状を得ることが困難な事情がある。そこで、ここでは、凸状切刃５３の基材となる超硬合金の焼結体５４を大まかな形状で製造し、例えばダイアモンド砥石からなる研削砥石５５，５６，５７による研削面仕上げによって、凸状切刃５３の細かな刃先形状を得るようにしている。
【００５９】
即ち、図８（ａ）に示すように、凸状切刃５３の基材となる超硬合金の焼結体５４は、凸状切刃５３の最終形状（高さや全体の幅）に近い直方体のブロック状に形成される。そして、図８（ｂ）に示すように、例えば円錐形状の研削砥石５５を用いて、焼結体５４の先端部を研削することにより、刃先部を構成する所定角度の傾斜面５３ａ，５３ｂを形成することができる。
【００６０】
また、図８（ｃ）に示すように、例えば円柱形状の研削砥石５６を用いて、焼結体５４の内側面（鉄心片５側を向く面）に対する研削を行うことにより、逃げ面５３ｃ及び段差部５３ｄを形成することができる。図８（ｄ）に示すように、例えば球形状の研削砥石５７を用いて、逃げ面５３ｃと段差部５３ｄとの境界部分に対する研削を行うことにより、円弧面５３ｅを形成することができる。
【００６１】
これによれば、凸状切刃５３を高硬度として、切断性能が高く、且つ大きな荷重に耐え得て寿命の長いものとすることができる。また、焼結体からなり細かい形状を得ることが困難な超硬合金であっても、研削面仕上げとすることにより、上記した細かな刃先形状を得ることが可能となる。再研磨を含めた刃先加工を、低コストで容易に行うことができる。尚、説明は省略するが、上記に準じた方法により、上記した第１〜第３の実施例に係る凸状切刃４０，５１，５２を形成することができることは勿論である。
【００６２】
（４）第５、第６の実施例、その他の実施例
図９は、本発明の第５の実施例に係る凸状切刃６１の構成を示している。この凸状切刃６１は、ベース部３０から一体的に立上る台座部６２と、その先端に取付けられた超硬合金（焼結体）製のブロック６３とから構成されている。前記ブロック６３は、直方体形状をなし、傾いて取付けられることにより、その一つの稜部によって凸状切刃６１の刃先部が形成されるようになっている。この場合、ブロック６３のその稜部の両側の面が、内側傾斜面６３ａ及び外側傾斜面６３ｂを構成し、上記図６の凸状切刃５２（あるいは図７の凸状切刃５３）と同様に、そのうち内側傾斜面６３ａの方が、傾斜角度が小さく且つ幅寸法（厚み寸法）も小さいものとされている。
【００６３】
そして、前記台座部６２は、前記ブロック６３の刃先部とは反対側の稜部部分を受ける形状の受け面を有して構成されており、ブロック６３を、切断加圧力に耐える広い面積で受けるように構成されている。この台座部６２の材質としては、例えば比較的硬い工具鋼が採用される。切断加圧力に耐え得るものであれば、それよりも軟らかいステンレスや炭素鋼等、様々なものを採用することも可能である。また、台座部６２に対するブロック６３の取付け（接合）は、ろう付け、接着、スポット溶接、かしめなどの方法を採用することができる。
【００６４】
これによれば、超硬合金製のブロック６３から凸状切刃６１の刃先部を構成することにより、高硬度な切断性能の高い刃先部を得ることができる。このとき、超硬合金は、焼結体であるため予め複雑形状に加工することが困難な事情があるが、直方体のブロック６３としたので、製造が容易で高い寸法精度が得られる。台座部６２については、比較的軟らかい材料から構成することができるので、加工が容易となる。刃先部を構成するブロック６３が磨耗した場合には、ブロック６３を台座部６２から取外して容易に再研磨したり、ブロック６３を容易に交換したりすることができる。
【００６５】
図１０は、本発明の第６の実施例に係る凸状切刃６４の構成を示している。図１０（ａ）に示すように、この凸状切刃６４は、ベース部３０から一体的に立上る台座部６５と、その先端に取付けられた超硬合金製のブロック６６とから構成されている。前記ブロック６６は、上下両端の角部が鋭角的に尖った稜面体（八面体）形状をなしており、前記台座部６５は、ほぼ円柱状をなすと共に、その先端面にブロック６６のほぼ半分が埋まるような取付穴を有している。ブロック６６は、台座部６５の取付穴に差込まれるようにして、ろう付け等により取付けられる。
【００６６】
このように構成された凸状切刃６４は、例えば図１０（ｂ）に示すように、ブロック６６の先端の角部を刃先部として、鉄心片５に対してかしめ用の穴（ハーフカット状の切起し部）５ｂを形成するために用いることができる。あるいは、図示はしないが、切断工程における素材鋼板２２の位置決め用のガイドピンとして利用したりすることができる。この場合も、高硬度な切断性能の高い刃先部を容易に得ることができる。
【００６７】
尚、本発明は、上記し図面に示した各実施例に限定されるものではなく、例えば、切抜装置の構成としては、カッターローラと受けローラとを横に並べて、素材鋼板を上下方向に送るように構成しても良く、また、上記した各部の角度や寸法などについても、１つの例を示したに過ぎず、さらには、製造すべき鉄心片ひいては積層鉄心の形状についても、様々な変形が可能であるなど、要旨を逸脱しない範囲内で適宜変更して実施し得るものである。
【図面の簡単な説明】
【００６８】
【図１】本発明の第１の実施例を示すもので、カッターローラの凸状切刃部分を示す斜視図
【図２】鉄心片の製造装置の構成を概略的に示す側面図
【図３】切抜装置の要部の送り方向下流側からの斜視図
【図４】切抜かれた鉄心片を示す平面図であり、実施例の凸状切刃を用いた場合（ａ）と従来の凸状切刃を用いた場合（ｂ）とを並べて示す図
【図５】本発明の第２の実施例を示す凸状切刃部分の拡大斜視図
【図６】本発明の第３の実施例を示す図５相当図
【図７】本発明の第４の実施例を示すもので、図５相当図
【図８】研削砥石を用いた研削により凸状切刃を形成する様子を示す図
【図９】本発明の第５の実施例を示す図５相当図
【図１０】本発明の第６の実施例を示すもので、凸状切刃部分の拡大斜視図（ａ）及びかしめ用の穴を形成する様子を示す断面図（ｂ）
【図１１】固定子積層鉄心用の鉄心片の平面図（ａ）及び固定子積層鉄心の斜視図（ｂ）
【図１２】異なる形状の固定子積層鉄心用の鉄心片の平面図（ａ）及び固定子積層鉄心の斜視図（ｂ）
【図１３】従来の製造装置を示す側面図
【符号の説明】
【００６９】
図面中、１、５は鉄心片、４、６は固定子積層鉄心、２０はコイル材、２２は素材鋼板、２５は鉄心片切抜装置、２６はカッターローラ、２７は受けローラ、２８はベース部、４０，５１，５２，５３，６１，６４は凸状切刃、４０ａ，５１ａ，５２ａ，５３ａ，６３ａは内側傾斜面、４０ｂ，５１ｂ，５２ｂ，５３ｂ，６３ｂは外側傾斜面、４４は集積箱、５２ｃ、５３ｃは逃げ面、５２ｄ，５３ｄは段差部、５３ｅは円弧面、５４は焼結体、５５，５６，５７は研削砥石、６２，６５は台座部、６３，６６はブロックを示す。
【図１】
2007306691.tif 000003
【図２】
2007306691.tif 000004
【図３】
2007306691.tif 000005
【図４】
2007306691.tif 000006
【図５】
2007306691.tif 000007
【図６】
2007306691.tif 000008
【図７】
2007306691.tif 000009
【図８】
2007306691.tif 000010
【図９】
2007306691.tif 000011
【図１０】
2007306691.tif 000012
【図１１】
2007306691.tif 000013
【図１２】
2007306691.tif 000014
【図１３】
2007306691.tif 000015